(57)【要約】      （修正有）【課題】熱溶着可能なフィルム、およびガスバリアフィルムがこの順で配置された真空断熱材用外包材を提供する。【解決手段】真空断熱材用外包材の引張弾性率と真空断熱材用外包材の厚さの３乗との積が３．０ＭＰａ・ｍｍ３以下であり、熱溶着可能なフィルムのガラス転移温度が５０℃以上１０３℃以下である。【選択図】図１
2018059524.tif 000002
【特許請求の範囲】
【請求項１】
熱溶着可能なフィルム、およびガスバリアフィルムがこの順で配置された真空断熱材用外包材であって、
前記真空断熱材用外包材の引張弾性率と前記真空断熱材用外包材の厚さの３乗との積が３．０ＭＰａ・ｍｍ３以下であり、
前記熱溶着可能なフィルムのガラス転移温度が５０℃以上１０３℃以下である、真空断熱材用外包材。
【請求項２】
前記真空断熱材用外包材の引張弾性率と前記真空断熱材用外包材の厚さの３乗との積が１．０ＭＰａ・ｍｍ３以上である、請求項１に記載の真空断熱用外包材。
【請求項３】
前記ガスバリアフィルムが、金属箔を有する、請求項１または請求項２に記載の真空断熱用外包材。
【請求項４】
前記ガスバリアフィルムが、樹脂基材、および前記樹脂基材の片方または両方の面側に配置された無機化合物を含むガスバリア層を有する、請求項１から請求項３までのいずれかの請求項に記載の真空断熱用外包材。
【請求項５】
前記ガスバリアフィルムの熱溶着可能なフィルムとは反対の面側に保護フィルムを有する、請求項１から請求項３までのいずれかの請求項に記載の真空断熱用外包材。
【請求項６】
前記ガスバリアフィルムと熱溶着可能なフィルムとの間に中間フィルムを有する、請求項１から請求項５までのいずれかの請求項に記載の真空断熱用外包材。
【請求項７】
芯材と、前記芯材が封入された真空断熱材用外包材とを有する真空断熱材であって、
前記真空断熱材用外包材が、請求項１から請求項６までのいずれかの請求項に記載の真空断熱用外包材である、真空断熱材。
【請求項８】
熱絶縁領域を有する物品と、真空断熱材とを備える真空断熱材付き物品であって、
前記真空断熱材が、芯材と、前記芯材が封入された真空断熱材用外包材とを有し、
前記真空断熱材用外包材が、請求項１から請求項６までのいずれかの請求項に記載の真空断熱用外包材である、真空断熱材付き物品。
【発明の詳細な説明】
【技術分野】
【０００１】
本開示は、長期間断熱性能を維持することができる真空断熱材を製造可能な真空断熱材用外包材、真空断熱材、および真空断熱材付き物品に関するものである。
【背景技術】
【０００２】
真空断熱材とは、芯材と、その芯材が封入された外包材とを有するものである。外包材により構成された袋体の内部は、芯材が配置されるとともに、大気圧よりも圧力が低い真空状態に保持されている。袋体の内部の熱対流が抑制されるため、真空断熱材は、良好な断熱性能を発揮することができる。真空断熱材の内部を真空状態に保持するために、真空断熱材を構成する外包材には、ガスが通過することを抑制するためのガスバリア性や、袋体とするための熱溶着性が要求される。そのため、真空断熱材用の外包材は、一般に、ガスバリアフィルムおよび熱溶着可能なフィルムから構成される（例えば、特許文献１〜３）。
【先行技術文献】
【特許文献】
【０００３】
【特許文献１】特開２００６−７０９２３号公報
【特許文献２】特開２００８−１０６５３２号公報
【特許文献３】特開２０１３−１０３３４３号公報
【発明の概要】
【発明が解決しようとする課題】
【０００４】
例えば、特許文献１〜３には、真空断熱材の製造時や使用時に外包材が折り曲げられる場合があることが開示されている。真空断熱材用の外包材は、折り曲げられた場合であっても、微小なクラックなどの欠陥が発生しにくいことが望ましい。外包材に微小な欠陥が存在する真空断熱材は、初期状態ではそれが存在しないものと同等程度の断熱性能を示した場合であっても、使用している間に断熱性能の低下がより大きくなるためである。
【０００５】
また、真空断熱材は、保温機器や保温容器などで用いられる場合があるので、高温環境で使用されても断熱性能が低下しにくいことが望ましい。
【０００６】
本開示は、良好な断熱性能を維持できる真空断熱材を製造可能な真空断熱材用外包材を提供すること、および良好な断熱性能を維持できる真空断熱材や真空断熱材付き物品を提供することを課題とする。
【課題を解決するための手段】
【０００７】
上述の課題を解決するために、本開示は、熱溶着可能なフィルム、およびガスバリアフィルムがこの順で配置された真空断熱材用外包材であって、前記真空断熱材用外包材の引張弾性率と前記真空断熱材用外包材の厚さの３乗との積が３．０ＭＰａ・ｍｍ３以下であり、前記熱溶着可能なフィルムのガラス転移温度が５０℃以上１０３℃以下である、真空断熱材用外包材を提供する。
【０００８】
本開示は、芯材と、前記芯材が封入された真空断熱材用外包材とを有する真空断熱材であって、前記真空断熱材用外包材が、上述の真空断熱材用外包材である、真空断熱材を提供する。
【０００９】
本開示は、熱絶縁領域を有する物品と、真空断熱材とを備える真空断熱材付き物品であって、前記真空断熱材が、芯材と、前記芯材が封入された真空断熱材用外包材とを有し、前記真空断熱材用外包材が、上述の真空断熱材用外包材である、真空断熱材付き物品を提供する。
【発明の効果】
【００１０】
本開示では、良好な断熱性能を維持できる真空断熱材を製造可能な真空断熱材用外包材を提供できる。また、良好な断熱性能を維持できる真空断熱材や真空断熱材付き物品が提供できる。
【図面の簡単な説明】
【００１１】
【図１】本開示の真空断熱材用外包材の一例を示す概略断面図である。
【図２】本開示の真空断熱材の一例を示す概略断面図である。
【図３】本開示の真空断熱材の使用状態を示す説明図である。
【図４】屈曲部での屈曲状態を説明する説明図である。
【図５】本開示の真空断熱材用外包材の他の例を示す概略断面図である。
【発明を実施するための形態】
【００１２】
下記に、図面等を参照しながら本開示の実施の形態を説明する。ただし、本開示は多くの異なる態様で実施することが可能であり、下記に例示する実施の形態の記載内容に限定して解釈されるものではない。また、図面は説明をより明確にするため、実際の形態に比べ、各部の幅、厚さ、形状等について模式的に表わされる場合があるが、あくまで一例であって、本開示の解釈を限定するものではない。また、本明細書と各図において、既出の図に関して前述したものと同様の要素には、同一の符号を付して、詳細な説明を適宜省略することがある。
【００１３】
本開示は、真空断熱材用外包材、ならびにそれを用いた真空断熱材および真空断熱材付き物品に関するものである。なお、下記の説明において、「真空断熱材用外包材」を「外包材」と略する場合がある。また、外包材において、真空断熱材を製造した際に真空断熱材の内部に近い位置を「外包材の内側」、遠い位置を「外包材の外側」と呼ぶ場合がある。
【００１４】
Ａ．真空断熱材用外包材
本開示の真空断熱材用外包材は、熱溶着可能なフィルム、およびガスバリアフィルムがこの順で配置された真空断熱材用外包材であり、真空断熱材用外包材の引張弾性率と真空断熱材用外包材の厚さの３乗との積が３．０ＭＰａ・ｍｍ３以下であり、熱溶着可能なフィルムのガラス転移温度が５０℃以上１０３℃以下である。なお、下記の説明において、真空断熱材用外包材の引張弾性率と真空断熱材用外包材の厚さの３乗との積で示される関数を「関数Ｍ」と呼ぶ場合がある。
【００１５】
図１は、本開示の真空断熱材用外包材の一例を示す概略断面図である。図１の真空断熱材用外包材１０では、熱溶着可能なフィルム１、ガスバリアフィルム２および保護フィルム３が接着剤４を使ってこの順で配置されており、関数Ｍの値が３．０ＭＰａ・ｍｍ３以下であり、熱溶着可能なフィルムのガラス転移温度が５０℃以上１０３℃以下である。
【００１６】
図２は、本開示の外包材を用いて製造された真空断熱材の一例を示す概略断面図である。図２の真空断熱材２０は、芯材１１と、芯材１１が封入された外包材１０とを有する。外包材１０は、端部１２で外包材１０の内側どうしが接合されて、袋体となっている。外包材１０により構成された袋体の内部は、芯材１１が配置され、大気圧よりも圧力が低い真空状態に保持されている。外包材１０の端部１２の芯材１１側の付け根部分や、外包材１０が芯材１１の角を覆っている外包材１０の角部分には、外包材１０が折り曲げられた部位である屈曲部１３が存在している。屈曲部１３には、引張応力または／および圧縮応力がかかるため、微小な欠陥が生じやすい。
【００１７】
図３は、本開示の外包材を用いて製造された真空断熱材の使用状態を示す説明図である。図３の使用状態では、複数の真空断熱材２０が並べて配置されており、端部１２は断熱性能が低い端部１２の占める領域を減らすために折り曲げられている。端部１２には微小な欠陥が生じやすい屈曲部１３が存在している。
【００１８】
本開示の外包材は、屈曲部１３のような折り曲げられた部位があっても、微小なクラックなどの欠陥がガスバリアフィルムに発生しにくいため、良好な断熱性能を維持できる真空断熱材を得ることができる。
【００１９】
本開示の外包材は、関数Ｍの値を３．０ＭＰａ・ｍｍ３以下にすることで、特に、外包材の折り曲げられた部位での微小なクラックの発生を抑制できる。その理由は下記のように推察できる。
【００２０】
一般的に、物体が引張弾性率Ｅの特性を有し、その形状が幅ｂで厚さｈの直方体で、応力Ｆがかかる位置が直方体形状の物体を支持する端部から距離Ｌの位置である場合に、物体に対して応力Ｆがかかったときの変形量ｖはｖ＝４ＦＬ３／（ｂＥｈ３）で表わされる。一方、外包材の引張弾性率Ｅと外包材の厚さｈの３乗との積である関数Ｍは、Ｍ＝Ｅｈ３で表わされるため、変形量ｖは関数Ｍに反比例する。関数Ｍの値が小さいほど同じ応力がかかったときの変形量は大きくなることになるため、関数Ｍの値は外包材の柔らかさの指標になる。したがって、関数Ｍの値が所定の値以下である外包材は、所定以上の柔軟性を有している。なお、同様に、関数Ｍの値は外包材の硬さの指標になると言うことも可能であり、関数Ｍの値が所定の値以上である外包材は、所定以上の剛性を有している。
【００２１】
ガスバリアフィルムの微小なクラックは、例えば微小な凹みや微小な異物の存在によりガスバリアフィルムの強度が低下している箇所に強い応力がかかったときに発生すると考えられる。関数Ｍの値が所定の値を超えて外包材が硬い場合には、強い応力を加えないと外包材を屈曲させることができず、その強い応力によりガスバリアフィルムにクラックが発生しやすくなる。それに対して、関数Ｍの値が所定の値以下で外包材が柔らかい場合には、外包材は小さい応力で屈曲できることから、ガスバリアフィルムにかかる応力は小さく、クラックは発生しにくい。また、関数Ｍの値が所定の値以下で外包材が柔らかい場合には、複数箇所に応力が分散されて多くの箇所で屈曲が生じることから、関数Ｍの値が所定の値以下の屈曲部に形成される屈曲箇所の数は、関数Ｍの値が大きいものと比較して多くなる。図４に示すように、屈曲部１３における屈曲箇所１３ａが少ない場合（図４（ａ））と比較して、屈曲部１３における屈曲箇所１３ａが多い場合（図４（ｂ））には、それぞれの屈曲箇所１３ａでの屈曲の角度αが小さくなるため、それぞれの屈曲箇所においてガスバリアフィルムに加わる応力が小さくなり、クラックの発生が抑制される。
【００２２】
さらに、本開示の外包材は、関数Ｍの値を３．０ＭＰａ・ｍｍ３以下にしつつ、熱溶着可能なフィルムのガラス転移温度が５０℃以上１０３℃以下にすることで、高温環境で使用されても断熱性能が低下しにくい真空断熱材が得られる。
【００２３】
関数Ｍの値を３．０ＭＰａ・ｍｍ３以下の外包材は、微小なクラックの発生が抑制されるので、その外包材を用いた真空断熱材は、低温環境や室温環境で使用されている限り、良好な断熱性能が維持されると推察できる。しかし、そのような真空断熱材であっても、所定の加熱試験を行ったときに加熱試験後の熱伝導率が加熱試験前よりも大幅に高くなる場合がある。そのような現象は、例えば、真空断熱材用外包材の熱溶着可能なフィルムとして汎用されている、ガラス転移温度が低いポリエチレンフィルムやポリプロピレンフィルムで観察される。本開示は、加熱試験による熱伝導率の劣化度（加熱試験後の熱伝導率と加熱試験前の熱伝導率との差）と熱溶着可能なフィルムのガラス転移温度との相関性に着目して完成させたものである。
【００２４】
（１）真空断熱材用外包材の特性
真空断熱材用外包材の関数Ｍの値は、３．０ＭＰａ・ｍｍ３以下である。外包材の折り曲げられた部位での微小なクラックの発生を抑制できる。また、外包材の柔軟性が高いので、例えば端部を折り曲げる作業などの真空断熱材の製造や使用が容易になる。
【００２５】
真空断熱材用外包材の関数Ｍの値は、特に限定されないが、例えば、０．５ＭＰａ・ｍｍ３以上とすることができ、１．０ＭＰａ・ｍｍ３以上でもよく、１．１ＭＰａ・ｍｍ３以上でもよい。
【００２６】
外包材の引張弾性率は、関数Ｍの値を所定の範囲内にすることができるものであれば特に限定されないが、例えば、５．０ＧＰａ以下にすることができ、４．０ＧＰａ以下でもよく、３．５ＧＰａ以下でもよく、また、例えば、１．０ＧＰａ以上にすることができ、１．２ＧＰａ以上でもよく、１．５ＧＰａ以上でもよい。外包材の引張弾性率は、外包材を構成する各フィルムや接着剤の種類や数により調整することができる。フィルムや接着剤の引張弾性率は、主成分や副成分の材料や配合比、あるいはフィルム化加工などの製造条件などによって異なる値になる。
【００２７】
本開示では、引張弾性率の測定方法は、ＪＩＳ Ｋ７１６１−１：２０１４（プラスチック−引張特性の求め方−第１部：通則）に準拠し、外包材を幅１５ｍｍの長方形にカットしてサンプルを採取した後、引張試験機を用いて、チャック間距離１００ｍｍ、引張速度１００ｍｍ／ｍｉｎ、予備力の使用有り、の条件で、引張弾性率を測定する方法を用いる。測定環境は２３℃、湿度５５％の環境とする。サンプルの長さは、試験機の軸にサンプルの長さが一致するようにつかみ具を取り付けられかつ測定中につかみ部分がずれない範囲で決定し、例えば１２０ｍｍ程度である。引張試験機は、インストロン５５６５（インストロン・ジャパン社製）が好ましい。予備力は、例えば、応力をσ０、弾性率をＥｔとして（予備力のための適切な弾性率や応力が不明なときは事前に試験をして弾性率や応力の予測値を求めておく）、（Ｅｔ／１００００）≦σ０≦（Ｅｔ／３０００）の範囲である。１つの条件では少なくとも５つのサンプルを測定し、それらの測定値の平均をその条件の引張弾性率の値とする。なお、引張弾性率の値は外包材面内の方向によって異なる場合があるので、面内平均値の使用が好ましい。外包材の面内方向の条件を概ね２２．５度ずつ変えて採取した８つの条件の値の平均を面内平均値とみなすことができる。
【００２８】
外包材の厚さは、関数Ｍの値を所定の範囲内にすることができるものであれば特に限定されないが、例えば、２００μｍ以下にすることができ、１５０μｍ以下でもよく、また、例えば、３０μｍ以上にすることができ、５０μｍ以上でもよい。
【００２９】
（２）熱溶着可能なフィルム
熱溶着可能なフィルムは、ガスバリアフィルムよりも外包材の内側に配置され、通常は外包材の最も内側に配置される場合が多い。真空断熱材を製造する際に、熱溶着可能なフィルムどうしが熱溶着することによって、外包材どうしが接合する。
【００３０】
熱溶着可能なフィルムのガラス転移温度は、５０℃以上１０３℃以下である。高温環境や高温用途で真空断熱材の熱伝導率の劣化を抑制できる。
【００３１】
ガラス転移温度（Ｔｇ）または／および融解温度（Ｔｍ）の測定は、ＪＩＳ  Ｋ７１２１：２０１２（プラスチックの転移温度測定方法）に準拠し、示差走査熱量測定（ＤＳＣ）装置を用いて、ＤＳＣ曲線を測定し、ガラス転移温度または／および融解温度を求める方法を用いる。約１０ｍｇのサンプルを採取し、アルミニウム製の容器に入れ、装置に装着した。ＤＳＣ曲線の測定は、開始温度２０℃から加熱速度１０℃／分で２５０℃まで昇温し、２５０℃で１０分間保持し、２５０℃から冷却速度１０℃／分で２０℃まで降温することによっておこなう。ガラス転移温度または／および融解温度は、昇温時のＤＳＣ曲線より求める。ＤＳＣ装置は、ＤＳＣ２０４（ＮＥＴＺＳＣＨ社製）が好ましい。
【００３２】
熱溶着可能なフィルムの主成分の材料は、例えば、加熱によって溶融して融着することが可能であることから、例えば、熱可塑性樹脂や熱溶融性樹脂などを用いることができる。具体的には、シクロポリオレフィン等のポリオレフィン系樹脂、ポリエチレンテレフタレート（ＰＥＴ）、ポリエチレンナフタレート（ＰＥＮ）、ポリブチレンテレフタレート（ＰＢＴ）等のポリエステル系樹脂、ポリ酢酸ビニル系樹脂、ポリ塩化ビニル系樹脂、ポリ（メタ）アクリル系樹脂、ウレタン樹脂、等が挙げられる。良好な接着力が得られるため、シクロポリオレフィンのポリオレフィン系樹脂、ならびにポリエチレンテレフタレート、ポリエチレンナフタレート、およびポリブチレンテレフタレートのポリエステル系樹脂を用いることができる。
【００３３】
熱溶着可能なフィルムは、上述した樹脂の他に、アンチブロッキング剤、滑剤、難燃化剤、充填剤等の他の材料を含んでいてもよい。
【００３４】
熱溶着可能なフィルムの融解温度は、特に限定されないが、熱溶着性を高めるために、例えば８０℃以上にすることができ、１００℃以上でもよく、また、３００℃以下にすることができ、２５０℃以下でもよい。
【００３５】
熱溶着可能なフィルムの厚さは、特に限定されないが、熱溶着性を高めるために、例えば２０μｍ以上にすることができ、２５μｍ以上でもよく、３０μｍ以上でもよく、また、１００μｍ以下にすることができ、９０μｍ以下でもよく、８０μｍ以下でもよい。
【００３６】
（３）ガスバリアフィルム
ガスバリアフィルムは、熱溶着可能なフィルムよりも外包材の外側に配置され、酸素や水蒸気などのガスの障壁として、ガスが真空断熱材の外部から内部に侵入するのを抑制する。
【００３７】
ガスバリアフィルムとして、例えば、金属箔を有するガスバリアフィルムや、樹脂基材とその樹脂基材の片方または両方の面側に配置された無機化合物を含むガスバリア層とを有するガスバリアフィルムが挙げられる。
【００３８】
金属箔を有するガスバリアフィルムで用いられる金属箔は、一般に、金属が薄く伸ばされたものである。金属箔は例えば圧延加工により製造できる。金属箔として、例えばアルミニウム、ニッケル、ステンレス、鉄、銅、チタン、等が挙げられる。金属箔は、ガスバリア性が良好であり耐屈曲性や耐突刺性に優れている。さらに、アルミニウム箔は加工しやすく安価である。金属箔を有するガスバリアフィルムは、金属箔のみで構成されていてもよく、複数の金属箔で構成されていてもよく、金属箔に他の層が積層されていてもよい。
【００３９】
金属箔を有するガスバリアフィルムの厚さは、特に限定されないが、例えば、９μｍ以下にすることができ、７μｍ以下でもよく、例えば、４μｍ以上にすることができ、５μｍ以上でもよい。
【００４０】
金属箔を有するガスバリアフィルムの酸素透過度は、特に限定されないが、０．１ｃｃ／（ｍ２・ｄａｙ・ａｔｍ）以下にすることができ、０．０１ｃｃ／（ｍ２・ｄａｙ・ａｔｍ）以下でもよい。酸素等のガスが真空断熱材の外側から内側に侵入して真空断熱材の内部の真空度が低下することを抑制できる。
【００４１】
本開示では、酸素透過度の測定は、ＪＩＳ  Ｋ７１２６−２Ａ：２００６（プラスチック−フィルム及びシート−ガス透過度試験方法−第２部：等圧法、付属書Ａ：電解センサ法による酸素ガス透過度の試験方法）に準拠して、温度２３℃、湿度６０％ＲＨの条件で、酸素透過度測定装置を用いて、外包材の外側（熱溶着可能なフィルムのガスバリアフィルムが配置された側）が酸素ガスに接するようにして、透過面積５０ｃｍ２の条件で、測定する方法を用いる。酸素透過度測定装置は、オクストラン（ＯＸＴＲＡＮ２／２１  １０Ｘ、米国企業のモコン（ＭＯＣＯＮ）社製）が好ましい。試験ガスは少なくとも９９．５％の乾燥酸素を用いて、キャリアーガス流量１０ｃｃ／分で６０分以上パージした後、試験ガスを流す。試験ガスを流し始めてから平衡状態に達するまでの時間として１２時間を確保した後、測定を開始した。１つの条件では少なくとも３つのサンプルを測定し、それらの測定値の平均をその条件の酸素透過度の値とする。
【００４２】
金属箔を有するガスバリアフィルムの水蒸気透過度は、特に限定されないが、０．１ｇ／（ｍ２・ｄａｙ）以下にすることができ、０．０１ｇ／（ｍ２・ｄａｙ）以下でもよい。水蒸気等のガスが真空断熱材の外側から内側に侵入して真空断熱材の内部の真空度が低下することを抑制できる。
【００４３】
本開示では、水蒸気透過度の測定は、ＪＩＳ  Ｋ７１２９−Ｂ：２００８（プラスチック−フィルム及びシート−水蒸気透過度の求め方（機器測定法）、付属書Ｂ：赤外線センサ法）に準拠して、温度４０℃、湿度９０％ＲＨの条件（条件３）で、水蒸気透過度測定装置を用いて、外包材の外側（熱溶着可能なフィルムのガスバリアフィルムが配置された側）が高湿度側（水蒸気供給側）になるようにして、透過面積５０ｃｍ２の条件で、測定する方法を用いる。水蒸気透過度測定装置は、パ−マトラン（ＰＥＲＭＡＴＲＡＮ−３／３３Ｇ＋、米国企業のモコン（ＭＯＣＯＮ）社製）が好ましい。標準試験片としてＮＩＳＴフィルム＃３を用いる。１つの条件では少なくとも３つのサンプルを測定し、それらの測定値の平均をその条件の水蒸気透過度の値とする。
【００４４】
樹脂基材およびガスバリア層を有するガスバリアフィルムのガスバリア層は、一般に、無機化合物の層が樹脂基材に積層されたものである。無機化合物の層は、例えば蒸着や塗布によって製造できる。無機化合物として、例えば、アルミニウム、アルミニウム酸化物（アルミナ）、ケイ素酸化物（シリカ）などが挙げられる。樹脂基材の主成分の材料として、例えば、ポリエチレン、ポリプロピレン、シクロオレフィン等のポリオレフィン系樹脂、ポリエチレンテレフタレート（ＰＥＴ）、ポリエチレンナフタレート（ＰＥＮ）、ポリブチレンテレフタレート（ＰＢＴ）等のポリエステル系樹脂、ナイロン等のポリアミド系樹脂、ポリビニルアルコール（ＰＶＡ）、エチレン−ビニルアルコール共重合体（ＥＶＯＨ）等のポリビニルアルコール、等が挙げられる。樹脂基材およびガスバリア層を有するガスバリアフィルムは、ガスバリア層の厚さを比較的薄くできるので、ヒートブリッジ効果による断熱性の低下を抑制できる。樹脂基材およびガスバリア層を有するガスバリアフィルムは、複数のガスバリア層を有していてもよく、ガスバリア層以外の他の層が積層されていてもよい。
【００４５】
樹脂基材およびガスバリア層を有するガスバリアフィルムのガスバリア層の厚さは、特に限定されないが、例えば、５ｎｍ以上にすることができ、１０ｎｍ以上でもよく、また、例えば、１０００ｎｍ以下にすることができ、７００ｎｍ以下でもよい。
樹脂基材およびガスバリア層を有するガスバリアフィルムの樹脂基材の厚さは、特に限定されないが、例えば６μｍ以上にすることができ、９μｍ以上でもよく、また、例えば、２００μｍ以下にすることができ、１００μｍ以下でもよい。
【００４６】
樹脂基材およびガスバリア層を有するガスバリアフィルムの酸素透過度は、特に限定されないが、１．０ｃｃ／（ｍ２・ｄａｙ・ａｔｍ）以下にすることができ、０．６ｃｃ／（ｍ２・ｄａｙ・ａｔｍ）以下でもよく、０．１ｃｃ／（ｍ２・ｄａｙ・ａｔｍ）以下でもよい。酸素等のガスが真空断熱材の外側から内側に侵入して真空断熱材の内部の真空度が低下することを抑制できる。
【００４７】
樹脂基材およびガスバリア層を有するガスバリアフィルムの水蒸気透過度は、特に限定されないが、１．０ｇ／（ｍ２・ｄａｙ）以下にすることができ、０．６ｇ／（ｍ２・ｄａｙ）以下でもよく、０．１ｇ／（ｍ２・ｄａｙ）以下でもよい。水蒸気等のガスが真空断熱材の外側から内側に侵入して真空断熱材の内部の真空度が低下することを抑制できる。
【００４８】
樹脂基材にガスバリア層を形成する方法は、特に限定されず、公知の方法を用いることができる。例えば、真空蒸着法等の物理気相成長（ＰＶＤ）法や化学気相成長（ＣＶＤ）法等の乾式製膜法、塗布法等の湿式成膜法、ガスバリア層を他の基材から樹脂基材に転写する転写法、等が挙げられる。
【００４９】
（４）保護フィルム
外包材は、保護フィルムを有していてもよい。保護フィルムは、ガスバリアフィルムの熱溶着可能なフィルムとは反対側に配置され、ガスバリアフィルムの外側を保護する。なお、保護フィルムは、いずれの面にもガスバリア性を有する層が配置されていない点で、ガスバリアフィルムと区別することが可能である。
【００５０】
保護フィルムの主成分の材料は、例えば、ポリエチレンテレフタレート（ＰＥＴ）、ポリエチレンナフタレート（ＰＥＮ）、ポリブチレンテレフタレート（ＰＢＴ）等のポリエステル系樹脂、ナイロン等のポリアミド系樹脂、等が挙げられる。
【００５１】
保護フィルムの厚さは、特に限定されないが、例えば、５μｍ以上にすることができ、１０μｍ以上でもよく、また、２００μｍ以下にすることができ、１００μｍ以下でもよい。
【００５２】
（５）中間フィルム
外包材は、中間フィルムを有していてもよい。中間フィルムは、ガスバリアフィルムと熱溶着可能なフィルムとの間に配置され、ガスバリアフィルムの内側を保護する。また、関数Ｍの値を一定以上とするにあたって、熱溶着可能なフィルムの引張弾性率や厚さを大きくすることが考えられるが、熱溶着可能なフィルムでこれらの値を大きくすると熱溶着性が低下する場合がある。そこで、中間フィルムを有することで、熱溶着可能なフィルムの熱溶着性を低下させることなく、関数Ｍの値を向上させることができる。なお、中間フィルムは、いずれの面にもガスバリア性を有する層が配置されていない点で、ガスバリアフィルムと区別することが可能である。
【００５３】
図５は、本開示の真空断熱材用外包材の他の例を示す概略断面図である。図５の真空断熱材用外包材１０では、熱溶着可能なフィルム１とガスバリアフィルム２との間に、中間フィルム５が配置されている。
【００５４】
中間フィルムの主成分の材料は、例えば、ポリエチレン、ポリプロピレン、シクロオレフィン等のポリオレフィン系樹脂、ポリエチレンテレフタレート（ＰＥＴ）、ポリエチレンナフタレート（ＰＥＮ）、ポリブチレンテレフタレート（ＰＢＴ）等のポリエステル系樹脂、ナイロン等のポリアミド系樹脂、ポリビニルアルコール（ＰＶＡ）、エチレン−ビニルアルコール共重合体（ＥＶＯＨ）等のポリビニルアルコール等が挙げられる。
【００５５】
中間フィルムの厚さは、特に限定されないが、例えば、５μｍ以上にすることができ、１０μｍ以上でもよく、また、２００μｍ以下にすることができ、１００μｍ以下でもよい。
【００５６】
（６）真空断熱材用外包材
外包材は、少なくとも１つの熱溶着可能なフィルムおよび少なくとも１つのガスバリアフィルムを有している。少なくとも１つの保護フィルムや少なくとも１つの中間フィルムなどのその他のフィルムを有していてもよい。
【００５７】
外包材は、外包材を構成する各フィルムが、熱溶着などにより直接接触して配置されていてもよく、接着剤の層を間に挟んで配置されていてもよい。接着剤は、例えば、ポリエステル系接着剤、ポリウレタン系接着剤、アクリル系接着剤などを挙げることができる。
【００５８】
外包材のガスバリア性は、用いているガスバリアフィルムの種類によって異なり、特に限定されないが、金属箔を有するガスバリアフィルムを用いた場合は、屈曲試験後の酸素透過度を０．１０ｃｃ／（ｍ２・ｄａｙ・ａｔｍ）以下にすることができる。それによって良好な断熱性能を維持できる真空断熱材が得られる。また、樹脂基材およびガスバリア層を有するガスバリアフィルムを用いた場合は、屈曲試験後の酸素透過度を１．０ｃｃ／（ｍ２・ｄａｙ・ａｔｍ）以下にすることができる。それによって良好な断熱性能を維持できる真空断熱材が得られる。
【００５９】
本開示では、屈曲試験は、ＡＳＴＭ  Ｆ  ３９２に準拠して、幅２１０ｍｍ×長さ２９７ｍｍ（Ａ４サイズ）の長方形のサンプルをゲルボフレックステスターで、３回の屈折処理をおこなう試験である。ゲルボフレックステスターは、機種名ＢＥ１００６（テスター産業社製）が好ましい。
【００６０】
外包材の製造方法は、特に限定されず、公知の方法を用いることができる。例えば、予め製造した各フィルムを接着剤で貼り合せる方法や、熱溶融させた各フィルムの原材料をＴダイ等で順次押出しして積層体を得る方法、等が挙げられる。
【００６１】
Ｂ．真空断熱材
本開示の真空断熱材は、芯材と、芯材が封入された真空断熱材用外包材とを有し、真空断熱材用外包材が上述の真空断熱材用外包材である、真空断熱材である。本開示の真空断熱材は、良好な断熱性能を維持することができる。
【００６２】
真空断熱材用外包材は、上述のものを用いることができる。
芯材は、真空断熱材の内部に真空状態に保持される空間を確保するために用いられる。芯材の主成分の材料は、例えば、粉体、多孔質体、繊維体、等を用いることができる。これらは、熱伝導率が低いので、芯材による熱伝導を抑制できる。具体的には、ヒュームドシリカ、多孔質ウレタンフォーム、グラスウール、グラスファイバー、等が挙げられる。
【００６３】
真空断熱材の内部は、真空状態に保持されている。内部の真空度は、特に限定されないが、例えば、５Ｐａ以下にすることができる。
【００６４】
真空断熱材の熱伝導率は、特に限定されないが、例えば、１５ｍＷ／（ｍ・Ｋ）以下にすることができ、１０ｍＷ／（ｍ・Ｋ）以下でもよく、５ｍＷ／（ｍ・Ｋ）以下でもよい。
【００６５】
本開示では、熱伝導率の測定は、ＪＩＳ  Ａ１４１２−２：１９９９（熱絶縁材の熱抵抗及び熱伝導率の測定方法−第２部：熱流計法（ＨＦＭ法））に準拠し、熱伝導率測定装置を用いて、試験の定常に要する時間１５分以上、標準板の種類ＥＰＳ、高温面の温度３０℃、低温面の温度１０℃、サンプル平均温度２０℃、の条件で、サンプルの両方の主面が上下方向を向くように配置し、熱流計法により測定する方法を用いる。熱伝導率測定装置は、オートラムダＨＣ−０７４（英弘精機社製）が好ましい。サンプルの大きさは、例えば、幅２９±０．５ｃｍ、長さ３０±０．５ｃｍである。１つの条件では少なくとも３つのサンプルを測定し、それらの測定値の平均をその条件の熱伝導率の値とする。
【００６６】
真空断熱材の加熱試験後の劣化度（加熱試験後の熱伝導率と加熱試験後の熱伝導率の差）は、特に限定されないが、１．２ｍＷ／（ｍ・Ｋ）以下にすることができ、１．０ｍＷ／（ｍ・Ｋ）以下でもよく、０．５ｍＷ／（ｍ・Ｋ）以下でもよい。それによって、高温環境や高温用途でも良好な断熱性能を維持することができる。本開示では、加熱試験は、９０℃環境（湿度は非管理）で５００時間の保管をおこなう試験である。
【００６７】
真空断熱材の製造方法は、特に限定されず、公知の方法を用いることができる。例えば、四辺形の形状に切断された外包材を２枚準備する。２枚の外包材のそれぞれの熱溶着可能なフィルムを向かい合わせに重ねて、三辺の外縁部を熱溶着させることによって、一辺が開口している袋体を得る。袋体の開口部から芯材を入れた後、袋体の開口部から空気を吸引する。袋体の内部が減圧された状態で、残る一辺の外縁部を熱溶着させる。これによって、芯材が外包材により封入された真空断熱材が得られる。
【００６８】
（５）用途
真空断熱材は、熱絶縁が必要とされる物品に用いることができる。
【００６９】
Ｃ．真空断熱材付き物品
本開示の真空断熱材付き物品は、熱絶縁領域を有する物品、および真空断熱材を備え、真空断熱材が、芯材と、芯材が封入された真空断熱材用外包材とを有し、真空断熱材用外包材が、上述の真空断熱材用外包材である、物品である。本開示の真空断熱材付き物品は、良好な断熱性能を維持することができる。
【００７０】
真空断熱材は、「Ｂ．真空断熱材」の項で上述のものを用いることができる。
熱絶縁領域は、真空断熱材により熱絶縁された領域であり、例えば、保温や保冷された領域、熱源や冷却源を取り囲んでいる領域、熱源や冷却源から隔離されている領域である。これらの領域は、空間であっても物体であってもよい。
【００７１】
物品として、例えば、冷蔵庫、冷凍庫、保温器、保冷器等の電気機器、保温容器、保冷容器、輸送容器、コンテナ、貯蔵容器等の容器、車両、航空機、船舶等の乗り物、家屋、倉庫等の建築物、等が挙げられる。
【実施例】
【００７２】
下記に実施例を示して、本開示をさらに具体的に説明する。
【００７３】
以下のフィルムを準備した。
（１）ＡＬ６：厚さ６μｍのアルミニウム箔（以下、「ＡＬ箔」と記載される場合がある。）（ＵＡＣＪ製  製品名：ＢＥＳＰＡ８０２１）。
（２）ＶＭ−ＰＥＴ１２：厚さ１２μｍの二軸延伸ポリエチレンテレフタレートフィルムに厚さ約４０ｎｍの蒸着されたアルミニウムの層（以下、「ＡＬ蒸着層」と記載される場合がある。）を有する、引張弾性率４．０ＧＰａの樹脂基材およびガスバリア層を有するガスバリアフィルム（東レフィルム加工社製  ：製品名：ＶＭ−ＰＥＴ１５１０）。
（３）ＳiＯ２−ＰＥＴ１２：厚さ１２μｍの二軸延伸ポリエチレンテレフタレートフィルムに厚さ約３０ｎｍの蒸着されたＳｉ０２の層（以下、「ＳiＯ２−ＰＥＴ」と記載される場合がある。）を有する、引張弾性率４．０ＧＰａの樹脂基材およびガスバリア層を有するガスバリアフィルム（三菱樹脂社製  ：製品名：テックバリアＨＸ）。
（４）ＬＬＤＰＥ５０：厚さ５０μｍ、引張弾性率０．４ＧＰａの未延伸の直鎖状短鎖分岐ポリエチレンフィルム（三井化学東セロ社製  製品名：ＴＵＸ−ＨＣＥ）。
（５）ＬＬＤＰＥ３０：厚さ３０μｍ、引張弾性率０．４ＧＰａの未延伸の直鎖状短鎖分岐ポリエチレンフィルム（三井化学東セロ社製  製品名：ＴＵＸ−ＨＣＥ）。
（６）ＨＤＰＥ５０：厚さ５０μｍ、引張弾性率０．７ＧＰａの未延伸の高密度ポリエチレンフィルム（大日本印刷社製  ：製品名：ＥＦ−ＨＫ）。
（７）ＣＰＰ５０：厚さ５０μｍ、引張弾性率０．９ＧＰａの未延伸ポリプロピレンフィルム（三井化学東セロ社製  製品名：ＣＰＰ−ＳＣ）。
（８）ＣＰＰ３０：厚さ３０μｍ、引張弾性率０．９ＧＰａの未延伸ポリプロピレンフィルム（三井化学東セロ社製  製品名：ＣＰＰ−ＳＣ）
（９）ＰＢＴ５０：厚さ５０μｍ、引張弾性率１．７ＧＰａの延伸ポリブチレンテレフタレートフィルム（オージーフィルム社製  製品名：  ホモＰＢＴ）。
（１０）ＰＢＴ２５：厚さ２５μｍ、引張弾性率１．７ＧＰａの延伸ポリブチレンテレフタレートフィルム（ユニチカ社製  製品名：  ＣＴＧ２５）。
（１１）ＣＰＥＴ３０：ポリエチレンテレフタレート（東洋紡社製  製品名：  ＳＩ−１７３）をＴダイ法で押出成形した、厚さ３０μｍ、引張弾性率１．８ＧＰａの未延伸ポリエチレンテレフタレートフィルム。
（１２）ＣＯＰ３０：厚さ３０μｍ、引張弾性率１．７ＧＰａのシクロポリオレフィンフィルム（倉敷紡績社製  コゼック  ＭＥ−1）。
（１３）ＰＥＴ５０：厚さ５０μｍ、引張弾性率４．３ＧＰａの二軸延伸ポリエチレンテレフタレートフィルム（東レ社製  製品名：ルミラー  Ｓ１０）。
（１４）ＰＥＴ１６：厚さ１６μｍ、引張弾性率４．０ＧＰａの二軸延伸ポリエチレンテレフタレートフィルム（ユニチカ社製  製品名：エンブレット  ＰＴＭＢ）。
（１５）ＰＥＴ１２：厚さ１２μｍ、引張弾性率４．３ＧＰａの二軸延伸ポリエチレンテレフタレートフィルム（ユニチカ社製  製品名：エンブレット  ＰＴＭＢ）。
（１６）ＯＮ３５：厚さ３５μｍ、引張弾性率２．４ＧＰａの二軸延伸ナイロンフィルム（ユニチカ社製  製品名：エンブレム  ＯＮＢＣ）。
（１７）ＯＮ２５：厚さ２５μｍ、引張弾性率２．４ＧＰａの二軸延伸ナイロンフィルム（ユニチカ社製  製品名：エンブレム  ＯＮＢＣ）。
【００７４】
［実施例１］
保護フィルムとしてＯＮ２５、ガスバリアフィルムとしてＡＬ６、熱溶着可能なフィルムとしてＣＯＰ３０が、この順番で配置された外包材を作製した。
【００７５】
各フィルムは、厚さ約４μｍ（外包材における単位面積当たりの重量が３．５ｇ／ｍ２）の接着剤により接合した。接着剤は、ポリエステルポリオールを主成分とする主剤（ロックペイント社製  製品名：アドロックＲＵ−７７Ｔ）、脂肪族系ポリイソシアネートを含む硬化剤（ロックペイント社製  製品名：ロックボンドＪＨ−７）、および酢酸エチルの溶剤が、重量配合比が主剤：硬化剤：溶剤＝１０：１：１４となるように混合された熱硬化性組成物（Ａ）を熱硬化して用いた。主剤、硬化剤、および溶剤は、使用前はそれぞれ別々に保管し、使用直前に混合した。
【００７６】
外包材の作製では、まず、保護フィルムに熱硬化性組成物（Ａ）を塗布した後、乾燥して溶剤を蒸発させることによって、保護フィルムの一方の面に接着剤の層を形成した。次に、保護フィルムの接着剤の層とガスバリアフィルムとを両側から加圧することによって、保護フィルムとガスバリアフィルムとを接着剤により接合した。同様の手順で、ガスバリアフィルムに接着剤の層を形成した後にガスバリアフィルムと中間フィルムと接合し、また、中間フィルムに接着剤の層を形成した後に中間フィルムと熱溶着可能なフィルムを接合した。最後に、接着剤により接合された各フィルムの積層体を温度約４０℃に設定した部屋（湿度は無管理）で３日間のエージング処理をおこなうことによって、外包材を完成させた。
【００７７】
なお、いずれの実施例および比較例においても、熱溶着な可能なフィルムは最後に接合した。例えば、金属箔を有するガスバリアフィルムを用いた場合、上述のように、順次、真空断熱材で外側に位置するフィルムに接着剤の層を形成後、外側に位置するフィルムの接着剤の層と内側に位置するフィルムとを貼り合わせた。一方、ガスバリア層および樹脂基材を有するガスバリアフィルムを２枚以上用いた場合は、ガスバリアフィルムのガスバリア層どうしを接合した後、外側に位置するフィルム、内側に位置するフィルムの順番で接合した。
【００７８】
［実施例２］
保護フィルムとしてＯＮ２５、ガスバリアフィルムとしてＡＬ６、熱溶着可能なフィルムとしてＣＰＥＴ３０がこの順番で配置された外包材としたこと以外は、実施例１と同様の手順で、外包材を作製した。
【００７９】
［実施例３］
保護フィルムとしてＰＥＴ１６、ガスバリアフィルムとしてＡＬ６、熱溶着可能なフィルムとしてＰＢＴ２５がこの順番で配置された外包材としたこと以外は、実施例１と同様の手順で、外包材を作製した。
【００８０】
［比較例１］
保護フィルムとしてＰＥＴ１２、第２保護フィルムとしてＯＮ１５、ガスバリアフィルムとしてＡＬ４０、熱溶着可能なフィルムとしてＣＰＰ８０がこの順番で配置された外包材としたこと以外は、実施例１と同様の手順で、外包材を作製した。
【００８１】
［比較例２］
第１保護フィルムとしてＯＮ２５、第２保護フィルムとしてＰＥＴ１２、ガスバリアフィルムとしてＡＬ６、熱溶着可能なフィルムとしてＬＬＤＰＥ５０がこの順番で配置された外包材としたこと以外は、実施例１と同様の手順で、外包材を作製した。
【００８２】
［比較例３］
保護フィルムとしてＯＮ２５、ガスバリアフィルムとしてＡＬ６、熱溶着可能なフィルムとしてＰＡＮ３０がこの順番で配置された外包材としたこと以外は、実施例１と同様の手順で、外包材を作製した。
【００８３】
［実施例４］
第１ガスバリアフィルムとしてＳiＯ２−ＰＥＴ１２、第２ガスバリアフィルムとしてＳiＯ２−ＰＥＴ１２、第３ガスバリアフィルムとしてＳiＯ２−ＰＥＴ１２、熱溶着可能なフィルムとしてＰＢＴ２５がこの順番で配置された外包材としたこと以外は、実施例１と同様の手順で、外包材を作製した。なお、第１ガスバリアフィルムのＳiＯ２−ＰＥＴ１２と第２ガスバリアフィルムのＳiＯ２−ＰＥＴ１２とは、それぞれの樹脂基材が外側でＳiＯ２蒸着層が内側に配置されるように、第１ガスバリアフィルムのＳiＯ２蒸着層と第２ガスバリア層の樹脂基材を接着剤により接合した。また、第２ガスバリアフィルムのＳiＯ２−ＰＥＴ１２と第３ガスバリアフィルムのＳiＯ２−ＰＥＴ１２とは、一方のＳiＯ２−ＰＥＴ１２の樹脂基材ともう一方のＳiＯ２−ＰＥＴ１２の樹脂基材の間に２つのＳiＯ２蒸着層が配置されるように、ＳiＯ２蒸着層どうしを接着剤により接合した。
【００８４】
［比較例４］
保護フィルムとしてＯＮ２５、第１ガスバリアフィルムとしてＶＭ−ＰＥＴ１２、第２ガスバリアフィルムとしてＶＭ−ＰＥＴ１２、熱溶着可能なフィルムとしてＬＬＤＰＥ５０がこの順番で配置された外包材としたこと以外は、実施例４と同様の手順で、外包材を作製した。なお、第１ガスバリアフィルムのＶＭ−ＰＥＴ１２と第２ガスバリアフィルムのＶＭ−ＰＥＴ１２とは、一方のＶＭ−ＰＥＴ１２の樹脂基材ともう一方のＶＭ−ＰＥＴ１２の樹脂基材の間に２つのＡＬ蒸着層が配置されるように、ＡＬ蒸着層どうしを接着剤により接合した。
【００８５】
［比較例５］
第１ガスバリアフィルムとしてＳiＯ２−ＰＥＴ１２、第２ガスバリアフィルムとしてＳiＯ２−ＰＥＴ１２、第３ガスバリアフィルムとしてＳiＯ２−ＰＥＴ１２、熱溶着可能なフィルムとしてＣＰＰ５０がこの順番で配置された外包材としたこと以外は、実施例４と同様の手順で、外包材を作製した。
【００８６】
実施例および比較例で得られた外包材について、下記の評価をおこなった。
【００８７】
（１）関数Ｍ
実施例および比較例で得られた外包材について、引張弾性率および厚さを測定し、関数Ｍの値を計算した。結果を下記の表１に示す。なお、引張弾性率は、上述の方法で測定し、面内平均値（外包材の面内方向の条件を概ね２２．５度ずつ変えて採取した８つの条件の値の平均）を採用した。
【００８８】
（２）熱溶着可能なフィルムのガラス転移温度
実施例および比較例で得られた外包材について、熱溶着可能なフィルムのガラス転移温度を上述の方法で測定した。結果を下記の表１に示す。
【００８９】
（３）屈曲試験後の酸素透過度
実施例および比較例で得られた外包材について、屈曲試験を上述の方法で行なった後、酸素透過度を上述の方法で測定した。結果を下記の表１に示す。
【００９０】
（４）加熱試験前後の熱伝導率
実施例および比較例で得られた外包材について、加熱試験を下記の方法で行う前後の熱伝導率を上述の方法で測定し、熱伝導率の劣化度を計算した。結果を下記の表１に示す。
【００９１】
幅４０ｃｍ、長さ５０ｃｍの長方形に切断された外包材を２枚準備する。２枚の外包材のそれぞれの熱溶着可能なフィルムを向かい合わせに重ねて、三辺の外縁部を熱溶着させることによって、一辺が開口している袋体を得る。熱溶着は熱溶着機（インパルスシーラーＦＡ−６００−１０Ｗ、富士インパルス社製）を用いておこなう。熱溶着時の温度および時間の最適な条件は、外包材の層構成や、熱溶融可能なフィルムの種類や厚さによって異なるため、溶着面の断面観察や溶着強度の測定などの熱溶着条件を決定するための一般的な検討により事前に決定しておく。熱溶着させる外縁部は、外包材の端部から２ｃｍ〜３ｃｍの範囲である。袋体の開口部から芯材として幅２９ｃｍ、長さ３０ｃｍ、厚さ３ｃｍのグラスウール（目付量８００ｇ／ｍ２のノーバインダーのグラスウール、製品名：ホワイトロールＷＲ８００、マグ・イゾベール社製）を入れた後、袋体の開口部から空気を吸引する。吸引は、真空包装機（ＭＶＲ−１０００型、設楽製作所製）を用いておこない、袋体の内部が減圧されて０．０５Ｐａになった状態で、残る一辺の外縁部を熱溶着させる。熱溶着は上記熱溶着機を用いて、上記と同じ条件でおこなう。熱溶着させる外縁部は、外包材の端部から５ｃｍ〜６ｃｍの範囲である。さらに、全外周の外縁部を折りたたんで、テープで固定した。これによって、芯材が外包材により封入された真空断熱材が得られる。
【００９２】
まず、加熱試験前の熱伝導率として上記手順で製造した真空断熱材の熱伝導率を測定した。次に、加熱試験後の熱伝導率として温度９０℃の恒温室（湿度は無管理）に５００時間入れた後の真空断熱材の熱伝導率を測定した。加熱試験後の熱伝導率と加熱試験後の熱伝導率との差を劣化度とした。
［評価結果］
【００９３】
【表１】
2018059524.tif 000003
【００９４】
表１より、関数Ｍの値が３．０ＭＰａ・ｍｍ３以下である実施例１〜４では、屈曲試験後の酸素透過度が低く、ガスバリア性の耐久性が高かった。これに対して、関数Ｍの値が３．０ＭＰａ・ｍｍ３を超えている比較例１では、屈曲試験後の酸素透過度が高く、ガスバリア性の耐久性が低かった。屈曲試験後の酸素透過度が低い外包材は、良好な断熱性能を維持できる真空断熱材が製造可能である。
【００９５】
また、表１より、熱溶着可能なフィルムのガラス転移温度が５０℃以上１０３℃以下である実施例１〜４では、耐熱試験による熱伝導率の劣化度が小さく、断熱性能の耐熱性が高かった。これに対して、熱溶着可能なフィルムのガラス転移温度が５０℃未満の比較例１〜２、４〜５、および熱溶着可能なフィルムのガラス転移温度が１０３℃を超えている比較例３では、耐熱試験による熱伝導率の劣化度が大きく、断熱性能の耐熱性が低かった。耐熱試験による劣化度が低い外包材は、良好な断熱性能を維持できる真空断熱材が製造可能である。
【００９６】
さらに、樹脂基材およびガスバリア層を有するガスバリアフィルムが用いられた比較例４〜５では、加熱試験前の真空断熱材の熱伝導率は低かったにもかかわらず、加熱試験後は大幅に高くなった。熱溶着可能なフィルムのガラス転移温度が５０℃以上１０３℃以下とすることは、樹脂基材およびガスバリア層を有するガスバリアフィルムが用いられた外包材の場合に有用であることがわかる。
【符号の説明】
【００９７】
１  …  熱溶着可能なフィルム
２  …  ガスバリアフィルム
３  …  保護フィルム
４  …  接着剤
５  …  中間フィルム
１０  …  真空断熱材用外包材
１１  …  芯材
２０  …  真空断熱材
【図１】
2018059524.tif 000004
【図２】
2018059524.tif 000005
【図３】
2018059524.tif 000006
【図４】
2018059524.tif 000007
【図５】
2018059524.tif 000008